(57)【特許請求の範囲】
【請求項１】
酢酸ビニル含有量が６０重量％以上のエチレン酢酸ビニル共重合体を含むベースポリマーと、脂肪酸亜鉛、オレイン酸ビスアマイド及びトリメリット酸エステルのうち２種以上と、１時間の半減期温度が１３０℃以上からなる過酸化物系架橋剤と、ＤＢＰ吸着量が１５０ｍｇ／ｇ以下からなるカーボンとからなることを特徴とする半導電性樹脂組成物。
【請求項２】
前記ベースポリマー１００質量部に対して、前記脂肪酸亜鉛、オレイン酸ビスアマイド及びトリメリット酸エステルのうち２種以上を５質量部以上２０質量部以下含有する請求項１に記載の半導電性樹脂組成物。
【請求項３】
前記ベースポリマー及び前記脂肪酸亜鉛、オレイン酸ビスアマイド及びトリメリット酸エステルのうち２種以上の合計１００質量部に対して、前記過酸化物系架橋剤を０．５質量部以上３質量部以下含有する請求項１又は請求項２に記載の半導電性樹脂組成物。
【請求項４】
前記ベースポリマー及び前記脂肪酸亜鉛、オレイン酸ビスアマイド及びトリメリット酸エステルのうち２種以上の合計１００質量部に対して、前記カーボンを５０質量部以上９５質量部以下含有する請求項１乃至請求項３のいずれかに記載の半導電性樹脂組成物。
【請求項５】
請求項１乃至請求項４のいずれかに記載の半導電性樹脂組成物からなる外部半導電層を有する送電ケーブル。
【発明の詳細な説明】
【技術分野】
【０００１】
本発明は、半導電性樹脂組成物、特に絶縁層との良好な易剥離性及び押出加工性を具備する半導電性樹脂組成物、およびこれを外部半導電層に用いた送電ケーブルに関する。また、電気特性、機械特性に優れた外部半導電層を形成することができる半導電性樹脂組成物およびそれを用いた送電ケーブルに関する。
【背景技術】
【０００２】
従来より、架橋ポリエチレンからなる絶縁層上に外部半導電層が設けられた送電ケーブルが広く使用されている（例えば、特許文献１を参照）。上記外部半導電層は、コロナ放電を起こさないように、絶縁層に対して密着している必要がある。一方で、ケーブル接続などの端末処理を行う場合には、絶縁層を傷つけることなく容易に取り除くことができる必要がある。従って、外部半導電層としては、絶縁層に対して良好な接着性と易剥離性を具備するものが望まれている。
【０００３】
このような外部半導電層を得るために、従来より、塩化ビニル、塩素化ポリエチレン、エチレン−酢酸ビニル共重合体などの極性ポリマー、フッ素樹脂、シリコン樹脂など、絶縁体に対して親和性を持たないポリマーと、ポリオレフィン樹脂とを混合して得られるものをベースポリマーとし、これに導電性カーボンブラックを配合したものが半導電性樹脂組成物として用いられてきた。
【先行技術文献】
【特許文献】
【０００４】
【特許文献１】特開平１−２４６７０８号公報
【発明の概要】
【発明が解決しようとする課題】
【０００５】
上記半導電性樹脂組成物において、絶縁体に対する親和性を持たないポリマーとして、酢酸ビニル含量の高いエチレン−酢酸ビニル共重合体や塩素化ポリエチレン−塩化ビニルグラフト共重合体など極性の高いポリマーを用いることによって、絶縁体をなす樹脂との極性の差を大きくすることができるため、絶縁層に対する良好な剥離性を保持することができる。
【０００６】
しかしながら、上記半導電性樹脂組成物にあっては、外部半導電層を押し出す際、高粘度化し、ヤケ（炭化）による外観異常が発生する問題点があった。
【０００７】
本発明は、上記課題を解決し、絶縁層との良好な易剥離性及び押出加工性を具備する半導電性樹脂組成物、およびこれを外部半導電層に用いた送電ケーブルを提供することを目的とする。
【課題を解決するための手段】
【０００８】
本発明は、上記目的を達成するために、下記の半導電性樹脂組成物並びにこれを用いた送電ケーブルを提供する。
【０００９】
［１］酢酸ビニル含有量が６０重量％以上のエチレン酢酸ビニル共重合体を含むベースポリマーと、脂肪酸亜鉛、オレイン酸ビスアマイド及びトリメリット酸エステルのうち２種以上と、１時間の半減期温度が１３０℃以上からなる過酸化物系架橋剤と、ＤＢＰ吸着量が１５０ｍｇ／ｇ以下からなるカーボンとからなることを特徴とする半導電性樹脂組成物。
［２］前記ベースポリマー１００質量部に対して、前記脂肪酸亜鉛、オレイン酸ビスアマイド及びトリメリット酸エステルのうち２種以上を５質量部以上２０質量部以下含有する［１］に記載の半導電性樹脂組成物。
［３］前記ベースポリマー及び前記脂肪酸亜鉛、オレイン酸ビスアマイド及びトリメリット酸エステルのうち２種以上の合計１００質量部に対して、前記過酸化物系架橋剤を０．５質量部以上３質量部以下含有する［１］又は［２］に記載の半導電性樹脂組成物。
［４］前記ベースポリマー及び前記脂肪酸亜鉛、オレイン酸ビスアマイド及びトリメリット酸エステルのうち２種以上の合計１００質量部に対して、前記カーボンを５０質量部以上９５質量部以下含有する［１］乃至［３］のいずれかに記載の半導電性樹脂組成物。
［５］［１］乃至［４］のいずれかに記載の半導電性樹脂組成物からなる外部半導電層を有する送電ケーブル。
【発明の効果】
【００１０】
本発明によれば、上記課題を解決し、絶縁層との良好な易剥離性及び押出加工性を具備する半導電性樹脂組成物、およびこれを外部半導電層に用いた送電ケーブルが得られる。
【図面の簡単な説明】
【００１１】
【図１】図１は、本発明の実施の形態に係る送電ケーブルの断面図である。
【図２】図２は、本発明の一実施形態に係る半導電性樹脂組成物の相構造を示す写真である。
【図３】図３（Ａ）は、本発明の一実施形態に係る半導電性樹脂組成物の相構造を示す拡大写真であり、図３（Ｂ）及び図３（Ｃ）は本発明の一実施形態に係る半導電性樹脂組成物の相構造の各ドメイン層の拡大写真であり、図３（Ｄ）及び図３（Ｅ）は本発明の一実施形態に係る半導電性樹脂組成物の相構造のドメイン層を更に拡大した写真であり、図３（Ｆ）は本発明の一実施形態に係る半導電性樹脂組成物のマトリックス層の拡大写真である。
【発明を実施するための形態】
【００１２】
［半導電性樹脂組成物］
本発明の実施の形態に係る半導電性樹脂組成物は、酢酸ビニル含有量が６０重量％以上のエチレン酢酸ビニル共重合体を含むベースポリマーと、脂肪酸亜鉛、オレイン酸ビスアマイド及びトリメリット酸エステルのうち２種以上と、１時間の半減期温度が１３０℃以上からなる過酸化物系架橋剤と、ＤＢＰ吸着量が１５０ｍｇ／ｇ以下からなるカーボンとからなる。
【００１３】
（エチレン酢酸ビニル共重合体）
本発明の実施の形態に係る半導電性樹脂組成物は、ベースポリマーとしてエチレン酢酸ビニル共重合体を含有している。
【００１４】
エチレン酢酸ビニル共重合体としては、その酢酸ビニル含量が６０重量％以上のものが用いられる。酢酸ビニル含量が、６０重量％未満であると、得られる外部半導電層と絶縁層との剥離性が過度に低下するため、外部半導電層と絶縁層との剥離作業が困難となるためである。
【００１５】
（脂肪酸亜鉛、オレイン酸ビスアマイド及びトリメリット酸エステルのうち２種以上）
本発明の実施の形態に係る半導電性樹脂組成物は、脂肪酸亜鉛、オレイン酸ビスアマイド及びトリメリット酸エステルのうち２種以上を含有する。脂肪酸亜鉛、オレイン酸ビスアマイド、トリメリット酸エステルは、各々使用するエチレン酢酸ビニル共重合体と適度な相溶性がある低粘度調整剤ではあるが、単独で用いる系では、低添加ではヤケ（炭化）を防止できず、高添加では滑性が増し押出成形が不可能となるため、２種以上併用して使用する。
【００１６】
Ａ：脂肪酸亜鉛
脂肪酸亜鉛は、ステアリン酸もしくはラウリン酸の１種以上からなる亜鉛金属塩を用いることができる。また、トリメリット酸エステルは、アルキル鎖がＣ８以上で構成されることが好ましい。
【００１７】
Ｂ：オレイン酸ビスアマイド
オレイン酸ビスアマイドは、一般には外部滑性系の滑剤であるが、本発明の実施の形態に係る半導電性樹脂組成物においてはベースポリマーと適度な親和性をもつことから、脂肪酸亜鉛やトリメリット酸エステルと併用することで、内部滑性効果も発現する。この内部滑性効果が押出時の発熱抑制に寄与すると考えられる。
【００１８】
Ｃ：トリメリット酸エステル
トリメリット酸エステルとしては、トリ−２−エチルヘキシル−トリメリテート、トリノルマルオクチルトリメリテート、トリイソノニルトリメリテート、トリプロピルヘプチルトリメリテート、トリイソデシルトリメリテート、トリノルマルデシルトリメリテートなどが挙げられる。これらを単独で用いてもよく、併用しても良い。トリメリット酸エステルは、本発明の実施の形態に係る半導電性樹脂組成物においては内部可塑化効果を発現する。トリメリット酸エステルを単独で使用すると混和物に若干の粘りが発生するため、脂肪酸亜鉛やオレイン酸ビスアマイドと併用し弱点を克服すると考えられる。
【００１９】
脂肪酸亜鉛、オレイン酸ビスアマイド及びトリメリット酸エステルのうち２種以上の添加量は５質量部以上２０質量部以下が好ましく、より好ましくは脂肪酸亜鉛、オレイン酸ビスアマイド及びトリメリット酸エステルを併用して６質量部以上１７質量部以下とするものである。添加量が５質量部未満だと、十分な低粘度化が図れず、２０質量部を超えると低粘度化しすぎによるフクレが発生してしまうためである。
【００２０】
（１時間の半減期温度が１３０℃以上からなる過酸化物系架橋剤）
本発明の実施の形態に係る半導電性樹脂組成物は、１時間の半減期温度が１３０℃以上からなる過酸化物系架橋剤を含有する。過酸化物系架橋剤の半減期温度が１３０℃未満だと、押出時のヤケが発生し押出作業が困難となるためである。
【００２１】
１時間の半減期温度が１３０℃以上からなる過酸化物系架橋剤は、前記ベースポリマー及び前記脂肪酸亜鉛、オレイン酸ビスアマイド及びトリメリット酸エステルのうち２種以上の合計１００質量部に対して、０．５質量部以上３質量部以下含有することが好ましく、押出時のヤケ（炭化）を防止する観点を考慮すると２質量部以上２．８質量部にあることがより好ましい。
【００２２】
（ＤＢＰ吸着量が１５０ｍｇ／ｇ以下からなるカーボン）
本発明の実施の形態に係る半導電性樹脂組成物は、ＤＢＰ吸着量が１５０ｍｇ／ｇ以下のカーボンを含有する。ＤＢＰ吸着量が５０ｍｇ／ｇ前後であって、性状が平均粒径３０μｍ前後のペレット形状からなるものがより好ましい。
これは、粒径が３０μｍ以下のカーボンが分散したマトリックス層と粒径が３０μｍ前後のカーボンが分散したドメイン層に分かれる分散形態を構成させるためである。３０μｍ程度のドメインは、３０ｎｍ程度のカーボン粒子の凝集物から成り立っており、粒子自体はその形状を維持している。
【００２３】
前記脂肪酸亜鉛、オレイン酸ビスアマイド及びトリメリット酸エステルのうち２種以上の成分によるベースポリマーへの可塑化によって、ベースポリマーが低粘度化され、１時間の半減期温度が１３０℃以上からなる過酸化物系架橋剤への吸油作用により、混練工程でこの構造が形成される。１００μｍ以上のドメイン層が存在すると破壊の起点となり機能しない。このため、上記粒径は３０μｍ以上１００μｍ未満が好ましい。混練は、バンバリミキサー、ニーダー、オープンロール、二軸押出機等のいずれの混練機を用いても可能である。
【００２４】
この相構造は、外部半導電層の絶縁層に対する剥離性向上にも好適である。絶縁体との間に突起物や空隙が生じない程度の均一な凹凸が、良好な剥離性を発現させる。３０μｍ程度のドメインが全体の面積に対して、１％程度では、剥離性は改善せず、また３０％以上となると容易に剥離を生じてしまい問題となる。本方法によれば、ドメイン（海島構造の島に相当）の面積占有率は５％以上２０％以下の程度に制御されている。
【００２５】
カーボンの添加量は、前記ベースポリマー及び前記脂肪酸亜鉛、オレイン酸ビスアマイド及びトリメリット酸エステルのうち２種以上の合計１００質量部に対して、５０質量部以上９５質量部以下であることが好ましく、６０質量部以上８０質量部以下であることがより好ましい。５０質量部未満では、十分な半導電性が得られず、また９５質量部を超えると、高粘度化し押出作業が困難となる。
【００２６】
また、本発明の実施の形態に係る半導電性樹脂組成物には、必要に応じてシランカップリング剤、架橋反応促進剤、酸化防止剤、その他の滑剤などを本発明の半導電性樹脂組成物の効果を損なわない範囲で配合することもできる。
【００２７】
［ケーブル］
図１は、本発明の実施の形態に係る送電ケーブルの正面図である。
【００２８】
この送電ケーブル１は、撚り線からなる導体２と、導体２の外周に形成された内部半導電層３と、内部半導電層３の外周に形成された絶縁層４と、絶縁層４の外周に形成された外部半導電層５と、外部半導電層５の外周に半導電性テープ６０を巻き付けて形成された半導電性テープ層６と、半導電性テープ層６の外周にワイヤー７０を巻き付けて形成された遮蔽層７と、遮蔽層７の外周に押えテープ８０を巻き付けて形成された押えテープ層８と、押えテープ層８の外周に形成されたシース層９とを備えて構成されている。本発明の実施の形態に係る半導電性樹脂組成物は、上記外部半導電層５に適用されている。
【００２９】
導体２は、複数の素線を撚り合わせて形成されている。素線としては、例えばすずめっき軟銅線等の線材を用いることができる。導体２は、例えば７０００Ｖ以上の高電圧を送電する。
【００３０】
内部半導電層３は、電界の集中を緩和させるために設けられており、例えば、エチレンプロピレンゴム、ブチルゴム等のゴムにカーボン等の導電性粉末を分散して導電性を持たせたものを押出成形することにより形成される。もっとも内部半導電層３として外部半導電層５と同じ半導電性樹脂組成物を用いることもできる。
【００３１】
絶縁層４は、例えばエチレンプロピレンゴム、塩化ビニル、架橋ポリエチレン、シリコーンゴム、フッ素系材料等の材料を押出成形することにより形成される。
【００３２】
半導電性テープ層６は、外部半導電層５の外周に半導電性テープ６０をケーブル長手方向に沿って螺旋状に例えばテープ幅の１／４以上１／２以下が重なるように重ね巻きして形成される。半導電性テープ６０は、例えばナイロン又はレーヨン、ＰＥＴ等からなる経糸と緯糸とを編み込んだ基布又は不織布にエチレンプロピレンゴム、ブチルゴム等のゴムにカーボン等の導電性粉末を分散したものを含浸させて形成され、例えば厚さ０．１ｍｍ以上０．４ｍｍ以下、幅３０ｍｍ以上７０ｍｍ以下のものを用いることができる。
【００３３】
遮蔽層７は、半導電性テープ層６の外周にワイヤー７０をケーブル軸方向に沿って螺旋状に巻き付けて形成されている。ワイヤー７０は、例えば銅等の導電性材料から形成され、例えば直径０．４ｍｍ以上０．６ｍｍ以下の線材を用いることができる。遮蔽層７は、使用時にグランドに接続される。
【００３４】
押えテープ層８は、遮蔽層７の外周に押えテープ８０をケーブル軸方向に沿って螺旋状に重ね巻きして形成されている。押えテープ８０は、例えば、厚さ０．０３ｍｍ以上０．５ｍｍ以下、幅５０ｍｍ以上９０ｍｍ以下のポリエチレンからなるテープを用いることができる。
【００３５】
シース層９は、例えば、天然ゴム、ブチルゴム、ハロゲン化ブチルゴム、エチレンプロピレンゴム、クロロプレンゴム、スチレンブタジエンゴム、ニトリルゴム、クロロスルフォン化ポリエチレン、塩素化ポリエチレン、エピクロロビドリンゴム、アクリルゴム、シリコーンゴム、フッ素ゴム、ウレタンゴム等のゴムに架橋剤等が添加されたものを押出成形することにより形成される。
【００３６】
（製造方法）
次に、送電ケーブル１の製造方法の一例について説明する。
【００３７】
導体２の外周に、内部半導電層３、絶縁層４、外部半導電層５をこの順序で押出成形する。次に、外部半導電層５の外周に半導電性テープ６０をケーブル軸方向に沿って螺旋状に巻き付けて半導電性テープ層６を形成し、半導電性テープ層６の外周にワイヤー７０をケーブル軸方向に沿って螺旋に巻き付けて遮蔽層７を形成し、遮蔽層７の外周に押えテープ８０をケーブル軸方向に螺旋状に沿って巻き付けて押えテープ層８を形成する。次に、押えテープ層８の外周にシース層９を押出成形する。その後、１５０℃以上１８０℃以下の雰囲気下の連続加硫装置に５ｍｉｎ以上６０ｍｉｎ以下の条件で加硫を行い、このようにして送電ケーブル１が製造される。
【００３８】
本発明の実施の形態に係る送電ケーブルの用途としては、例えば、鉄道車両用の特別高圧ケーブル等に使用することができる。
【００３９】
［本発明の実施の形態の効果］
本発明は、酢酸ビニル含有量が６０重量％以上のエチレン酢酸ビニル共重合体を含むベースポリマーと、脂肪酸亜鉛、オレイン酸ビスアマイド及びトリメリット酸エステルのうち２種以上と、１時間の半減期温度が１３０℃以上からなる過酸化物系架橋剤と、ＤＢＰ吸着量が１５０ｍｇ／ｇ以下からなるカーボンとからなる半導電性樹脂組成物を用いることにより、絶縁層との良好な易剥離性及び押出加工性を得ることができる。
【実施例】
【００４０】
以下、実施例を示して本発明を、より具体的に説明する。かかる実施例は、本発明の一態様を示すものであり、この発明を限定するものではなく、本発明の範囲で任意に変更が可能である。
【００４１】
公称断面積１２０ｍｍ２である錫メッキ軟銅撚線導体の上に、共押出法によって、厚み１ｍｍの内部半導電層、厚み７．２８ｍｍの絶縁層、厚み１ｍｍの外部半導電層を押出被覆した。押出温度は８０℃〜９５℃に調整した。その後、連続加硫条件は蒸気圧０．６ＭＰａにて、管内滞留時間を３０分に調整し作業を行い、各実施例及び比較例の評価用送電ケーブルを得た。  
【００４２】
絶縁層の配合組成は、ＥＮＢ量が５．８％、エチレン量が６１％からなるＥＰＤＭ１００質量部に、ジクミルパーオキサイド１．４質量部、焼成クレー５５質量部、酸化亜鉛５質量部に老化防止剤、滑剤等を処方したものとした。外部半導電層の配合組成は、表１および表２に記載したとおりとした。
【００４３】
実施例および比較例において用いた材料は次の通りである。
１）ＥＶＡ（レバプレン６００ＨＶ（ランクセス社製(独)）ＶＡ量６０％）
２）ＥＶＡ（レバプレン５００ＨＶ（ランクセス社製(独)）ＶＡ量５０％）
３）ステアリン酸亜鉛（日東化成工業社製）
４）ＴＯＴＭ（トリメリット酸２エチルへキシル）花王社製）
５）オレイン酸ビスアマイド（スリパックスＯ、日本化成社製）
６）１，３−ジ（ｔ−ブチルパーオキシイソプロピル）ベンゼン（パーブチルＰ（１時間半減期１４１℃、日本油脂社製））
７）ＴＡＩＣ（杭州科利社製）
８）アセチレンブラック（デンカ社製、デンカブラック、ＤＢＰ吸着量２１２ｍｇ／ｇ）
９）ケツチンブラツク（ＫＩＳＣＯ社製、ＥＣ６００ＪＤ、ＤＢＰ吸着量４９５ｍｇ／ｇ）
１０）ファーネスブラック（東海カーボン社製、シーストＧ１１６、ＤＢＰ吸着量１３３ｍｇ／ｇ）
１１）酸化防止剤（ソンウォン社製、ソングノックス１０１０）
【００４４】
得られた送電ケーブルについて、外部半導電層の押出加工性、剥離力、体積抵抗率、引張強度について、下記の方法に基づいて検討を行った。
【００４５】
（１）押出加工性:
外部半導電層の押出作業は、設定温度８５℃で１１５ｍｍφの押出機を用いて実施した。押出機の負荷電流が許容電流以下であり押出後のヤケ（炭化）やフクレが発生しないものを合格（○）として、許容電流値を超えるかヤケ或いはフクレが発生するものは不合格（×）と表記した。ヤケ、フクレの発生の有無は押出後目視観察により確認した。
【００４６】
（２）剥離力:
外部半導電層の密着性については、絶縁層から外部半導電層を剥離するときの剥離強度により評価した。具体的には、評価用送電ケーブルをカッターで縦割りし、幅１２．７ｍｍ、長さ約１５ｃｍ程度の試験片を３つ作製した。この各試験片に対して、ショッパー型引張試験機により剥離試験を実施し、５００ｍｍ／ｍｉｎの引張速度で外部半導電層を剥離するときの剥離強度を測定した。測定した剥離強度が１０Ｎ／１２．７ｍｍ未満であると、外部半導電層の密着性が小さすぎる。一方、剥離強度が５０Ｎ／１２．７ｍｍを超えると、外部半導電層の密着性が大きすぎるため、外部半導電層を剥離する際に外部半導電層自体が破壊されたり、絶縁層が破壊されたりする。よって剥離力は、１０Ｎ／１２．７ｍｍ以上５０Ｎ／１２．７ｍｍ未満にあるものを合格（○）とし、１０Ｎ／１２．７ｍｍ未満は不合格（×１）、５０Ｎ／１２．７ｍｍ以上は不合格（×２）と表記した。
【００４７】
（３）電気特性:
外部半導電層の電気特性については、外部半導電層の体積抵抗率により評価した。具体的には、長さ８０ｍｍ、幅５０ｍｍ、厚さ１ｍｍの試験片を作製し、ＪＩＳＫ７１９４に従い、９点測定で２３±２℃の室内で評価した。外部半導電層の体積抵抗率は４００Ω・ｃｍ以下であれば、送電ケーブルに生じる部分放電を抑制することが可能となる。よって、４００Ω・ｃｍ以下となるものを合格（○）、４００Ω・ｃｍを超えるものを不合格（×）と表記した。
【００４８】
【表１】
0006347415.tif 000002
【００４９】
【表２】
0006347415.tif 000003
【００５０】
表１に示した結果から、実施例１〜実施例９で得られた送電ケーブルの外部半導電層は、良好な押出加工性を有することがわかる。これに対して、表２に示した比較例１〜比較例６は、押出加工性、剥離力のいずれかに問題点を生じた。
【００５１】
比較例１においては、酢酸ビニル含有量が６０重量％未満のエチレン酢酸ビニル共重合体であるため、外部半導電層と絶縁層との剥離性が過度に低下し、剥離性が悪く、不合格であった。
【００５２】
比較例２においては、ステアリン酸亜鉛を単独で使用する系であるため、押出加工性が悪く、不合格であった。
【００５３】
比較例３においては、トリメリット酸２エチルへキシルを単独で使用する系であるため、剥離性が悪く、不合格であった。
【００５４】
比較例４においては、オレイン酸アマイドを単独で使用する系であるため、押出加工性が悪く、不合格であった。
【００５５】
比較例５、比較例６においては、ＤＢＰ吸着量が１５０ｍｇ／ｇを超えるものを使用したため、押出加工性が悪く、不合格であった。
【００５６】
なお、実施例１で作製した外部半導電層を剥離した後、剥離面をＳＥＭ−ＥＤＸ分析装置を用い観察した。結果を図２に示す。カーボンが分散したマトリックス層に白色の粒径が３０μｍ前後のカーボンが分散したドメインが確認された。また図３では、ドメインとマトリックス層のカーボンの分散状態を確認した（ドメインはＡ、Ｂ２点確認）。ドメインＡ及びＢそしてマトリックス層ともカーボン粒子の分散状態に大きな差はなく、３０ｎｍ程度のカーボン粒子の凝集物から成り立っていて、カーボンの粒子自体はその形状を維持していることが確認された。
【符号の説明】
【００５７】
１  送電ケーブル
２  導体
３  内部半導電層
４  絶縁層
５  外部半導電層
６  半導電性テープ層
７  遮蔽層
８  押えテープ層
９  シース層
６０  半導電性テープ
７０  ワイヤー
８０  押えテープ
１００  カーボン粒子
【図１】
0006347415.tif 000004
【図２】
0006347415.tif 000005
【図３】
0006347415.tif 000006